(57)【特許請求の範囲】
【請求項１】
（Ａ）下記平均組成式（Ｉ）で表されるポリエーテル変性シリコーン０．０１〜５質量％と、
（Ｂ）下記平均組成式（ＩＩ）で表されるポリエーテル変性シリコーン０．０１〜５質量％と、
水と、水溶性有機溶剤と、着色料と、を含有するインク組成物。
【化１】
0006330727.tif 000023
（式（Ｉ）中、Ｒ1は水素原子、又は炭素数１〜４のアルキル基又はアセチル基であり、
ｍ１は０以上の整数、ｎ１は１以上の整数であり、
ｍ１＋ｎ１は１〜６の整数、
ａ１×ｎ１は２〜２０の整数、
ｂ１×ｎ１は０〜１００の整数を表し、
ａ１の単位、ｂ１の単位の配列順序は制限されず、ランダムであってもブロックであってもよい。）
【化２】
0006330727.tif 000024
（式（ＩＩ）中、Ｒ2及びＲ3は水素原子、又は炭素数１〜４のアルキル基又はアセチル基であり、ｍ２は１０〜４０の整数であり、
ａ２＋ａ３は５〜１００の整数、
ｂ２＋ｂ３は０〜１００の整数を表し、
ａ２の単位とｂ２の単位、及びａ３の単位とｂ３の単位の配列順序は制限されず、ランダムであってもブロックであってもよい。）
【請求項２】
請求項１記載のインク組成物を含有したインクジェット用インク。
【発明の詳細な説明】
【技術分野】
【０００１】
本発明は、複数のポリエーテル変性シリコーンを配合したインク組成物に関するものであり、特に、水／水溶性有機溶剤混合系のインクジェット用インクとした際に優れた濡れ性、浸透性を発揮し、高速印刷及び高速塗工にも対応したインク組成物に関する。
【背景技術】
【０００２】
近年、印刷業界において、環境問題などから水系化（水／低揮発性水溶性有機溶剤混合系）が進みつつある。しかし、水系の場合、乾燥スピードが遅いため、溶剤系より生産スピードが遅くなることから、常に生産性向上に伴う高速化への対応が余儀なくされており、高速印刷や高速塗工に対応したインクの性能向上が要求されている。
【０００３】
このような背景から、インクや水系塗料業界においては、基材に対する湿潤化、浸透性及び分散性付与のため優れた表面張力低下能及び低接触角を付与する界面活性剤を必要としている。界面活性剤を選択する場合、系が静的状態にある時には静的表面張力が優れていることが重要であり、また前述の生産性向上による印刷スピードアップの必要性からの高速度使用時には動的表面張力の指標が重要になっている。
【０００４】
シリコーン系界面活性剤の１つに変性ポリシロキサン化合物が知られている。その中でも、ポリエーテル変性シリコーンは従来から特許文献１〜４（特開２００３−２５３１６６号公報、特開２００７−１５４０２１号公報、特開２０１１−０４６０３５号公報、特開２０１３−２０３９１０号公報）にあるようにインク、塗料用湿潤剤、分散助剤などとして有用であるとされてきた。特許文献５，６（特開２００８−２０８２９２号公報、特開２０１２−１６７１６１号公報）では、両末端変性型ポリエーテル変性シリコーンを含有してなるインク組成物が開示されている。しかし、濡れ性、浸透性に優れる全てのポリエーテル変性シリコーンが、インク組成物とした際に、カラーブリードがなく、発色性、画像均一性にも優れるというわけではなく、構造の限定やその中での選択が困難とされている。
【０００５】
特開２００５−１２０１８１号公報（特許文献７）ではインク組成物に異なるポリエーテル変性シリコーンを併用することが開示されている。しかしながら、この組成ではコート紙など比較的吸収性が悪い紙に印字した際に、印字ムラやにじみ等が発生する。そのため、その組み合わせで発揮される効果にはまだ改良の余地がある。
【先行技術文献】
【特許文献】
【０００６】
【特許文献１】特開２００３−２５３１６６号公報
【特許文献２】特開２００７−１５４０２１号公報
【特許文献３】特開２０１１−０４６０３５号公報
【特許文献４】特開２０１３−２０３９１０号公報
【特許文献５】特開２００８−２０８２９２号公報
【特許文献６】特開２０１２−１６７１６１号公報
【特許文献７】特開２００５−１２０１８１号公報
【発明の概要】
【発明が解決しようとする課題】
【０００７】
本発明は、上記事情を改善するためになされたもので、光沢紙等の比較的吸収の悪いメディアに印字した際、優れた濡れ性、浸透性を持つため、カラーブリードがなく、発色性、画像均一性にも優れ、高速印刷及び高速塗工にも対応可能なインク組成物を提供することを目的とする。
【課題を解決するための手段】
【０００８】
本発明者らは、上記目的を達成するために鋭意検討を行った結果、特定のポリエーテル変性シリコーンを複数併用したインク組成物が、優れた濡れ性、浸透性を持つため、カラーブリードがなく、発色性、画像均一性にも優れ、高速印刷及び高速塗工にも対応可能であることを見出し、本発明をなすに至った。
【０００９】
従って、本発明は、複数のポリエーテル変性シリコーンを配合したインク組成物を提供する。
〔１〕
（Ａ）下記平均組成式（Ｉ）で表されるポリエーテル変性シリコーン０．０１〜５質量％と、
（Ｂ）下記平均組成式（ＩＩ）で表されるポリエーテル変性シリコーン０．０１〜５質量％と、
水と、水溶性有機溶剤と、着色料と、を含有するインク組成物。
【化１】
0006330727.tif 000002
（式（Ｉ）中、Ｒ1は水素原子、又は炭素数１〜４のアルキル基又はアセチル基であり、
ｍ１は０以上の整数、ｎ１は１以上の整数であり、
ｍ１＋ｎ１は１〜６の整数、
ａ１×ｎ１は２〜２０の整数、
ｂ１×ｎ１は０〜１００の整数を表し、
ａ１の単位、ｂ１の単位の配列順序は制限されず、ランダムであってもブロックであってもよい。）
【化２】
0006330727.tif 000003
（式（ＩＩ）中、Ｒ2及びＲ3は水素原子、又は炭素数１〜４のアルキル基又はアセチル基であり、ｍ２は１０〜４０の整数であり、
ａ２＋ａ３は５〜１００の整数、
ｂ２＋ｂ３は０〜１００の整数を表し、
ａ２の単位とｂ２の単位、及びａ３の単位とｂ３の単位の配列順序は制限されず、ランダムであってもブロックであってもよい。）
〔２〕
〔１〕記載のインク組成物を含有したインクジェット用インク。
【発明の効果】
【００１０】
本発明のインク組成物は、優れた濡れ性、浸透性を持つため、カラーブリードがなく、発色性、画像均一性にも優れ、高速印刷及び高速塗工にも対応可能なインク組成物である。この特性により、本発明のインク組成物は特に水／水溶性有機溶剤混合系のインクジェット用インクとして実用的に極めて有利である。
【発明を実施するための形態】
【００１１】
本発明のインク組成物は、（Ａ）、（Ｂ）２種類の特定のポリエーテル変性シリコーンと、水と、水溶性有機溶剤と、着色料とを含有する。
【００１２】
ここで、（Ａ）成分のポリエーテル変性シリコーンは、下記平均組成式（Ｉ）で表されるものである。
【化３】
0006330727.tif 000004
【００１３】
式（Ｉ）中、Ｒ1は水素原子、又は炭素数１〜４のアルキル基又はアセチル基であり、好ましくは、水素原子、メチル基、アセチル基である。ｍ１は０以上の整数、ｎ１は１以上の整数、ｍ１＋ｎ１は１〜６の整数であり、好ましくは１〜３の整数である。ｍ１＋ｎ１が６を超えると紙などの基材への塗工直後に濡れ性を発揮できない場合がある。
【００１４】
ａ１×ｎ１は２〜２０の整数であり、好ましくは５〜１５の整数である。特にａ１は５〜１０の整数であることが好ましい。ａ１×ｎ１が２未満の場合、水に溶解せず、インク組成物中で不溶解物が発生するおそれがある。ａ１×ｎ１が２０を超えた場合、塗工直後に濡れ性を発揮できない場合がある。
【００１５】
ｂ１×ｎ１は０〜１００の整数であり、好ましくは０〜５０の整数である。特にｂ１は０〜１０の整数であることが好ましい。ｂ１×ｎ１が１００を超えた場合、水に溶解せず、インク組成物中で不溶解物が発生するおそれがある。また、ａ１、ｂ１の単位のＣ2Ｈ4Ｏ、Ｃ3Ｈ6Ｏはその配列順序は問わず、ランダムであってもブロックであってもよい。
【００１６】
本発明のインク組成物を調製する際に用いられる（Ａ）成分の配合割合は、インク組成物１００質量％中、０．０１〜５質量％であり、好ましくは０．０５〜３質量％である。インクに配合した際、０．０１質量％未満であると泡が発生し、印刷時の滲みの原因になるし、５質量％を超えると水溶解性が悪くなり、印刷時の滲みの原因になる。
【００１７】
（Ｂ）成分のポリエーテル変性シリコーンは、下記平均組成式（ＩＩ）で表されるものである。
【化４】
0006330727.tif 000005
【００１８】
式（ＩＩ）中、Ｒ2及びＲ3は水素原子、又は炭素数１〜４のアルキル基又はアセチル基であり、好ましくは、水素原子、メチル基、アセチル基である。ｍ２は１０〜４０の整数であり、好ましくは１０〜３０の整数である。ｍ２が１０未満であると、インク組成物が乾燥直前に濡れ性を発揮できない場合があり、４０を超えると紙などの基材に対してインキ組成物がはじいてしまう場合がある。
【００１９】
ａ２＋ａ３は５〜１００の整数であり、好ましくは１０〜８０の整数である。ａ２＋ａ３が５未満の場合、水に溶解せず、インク組成物中で不溶解物が発生するおそれがある。ａ２＋ａ３が１００を超えた場合、インク組成物が乾燥直前に濡れ性を発揮できない場合がある。なお、ａ２、ａ３はそれぞれ２〜５０の整数、特に５〜４０の整数であることが好ましい。
【００２０】
ｂ２＋ｂ３は０〜１００の整数であり、好ましくは０〜３０の整数である。ｂ２＋ｂ３が１００を超えた場合、水に溶解しないため、インク組成物中で不溶解物が発生するおそれがある。また、ａ２、ｂ２単位及びａ３、ｂ３単位のＣ2Ｈ4Ｏ、Ｃ3Ｈ6Ｏはその配列順序は問わず、ランダムであってもブロックであってもよい。なお、ｂ２、ｂ３はそれぞれ０〜５０の整数、特に０〜１５の整数であることが好ましい。
【００２１】
本発明のインク組成物を調製する際に用いられる（Ｂ）成分の配合割合は、インク組成物１００質量％中、０．０１〜５質量％であり、好ましくは０．０５〜３質量％である。インクに配合した際、０．０１質量％未満であると浸透性が不足し、印刷時の滲みの原因になるし、５質量％を超えると水溶解性が悪くなり、印刷時の滲みの原因になる。
【００２２】
本発明のインク組成物は、水と水溶性有機溶剤を含有する。水はインク組成物１００質量％中、５〜９５質量％、好ましくは５０〜９０質量％の量で用いることができる。水溶性有機溶剤としては、エチレングリコール、ジエチレングリコール、トリエチレングリコール、プロピレングリコール、ジプロピレングリコール、トリプロピレングリコール、分子量２，０００以下のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセリン、メソエリスリトール、ペンタエリスリトール、チオグリコール、ヘキシレングリコールなどのグリコール類、炭素数１〜４のアルキルアルコール類、グリコールエーテル類、ホルムアミド、アセトアミド、ジメチルスルホキシド、ソルビット、ソルビタン、アセチン、ジアセチン、トリアセチン、スルホラン、１，２，６−ヘキサントリオール、トリメチロールプロパンなどの多価アルコール類、尿素、２−ピロリドン、Ｎ−メチル−２−ピロリドン、ジエチレングリコールモノメチルエーテル、ジエチレングリコールモノエチルエーテル、ジエチレングリコールモノプロピルエーテル、ジエチレングリコールモノブチルエーテル、エチレングリコールモノメチルエーテル、エチレングリコールモノエチルエーテル、エチレングリコールモノプロピルエーテル、エチレングリコールモノブチルエーテルなどがあり、これらの１種又は２種以上を適宜選択して使用することができる。これらの水溶性有機溶剤はインク組成物１００質量％中、１〜６０質量％、好ましくは１〜５０質量％の量で用いることができる。
【００２３】
本発明のインク組成物に用いられる着色料は、染料、有機顔料又は無機顔料を好適に用いることができる。例えば、染料としては、カラーインデックスにおいて、酸性染料、直接染料、反応染料、建染染料、硫化染料又は食品用色素に分類されているものの他に油溶染料、塩基性染料に分類される着色剤を用いることもできる。また、顔料として、黒色インク用としては、ファーネスブラック（カラーブラック）、ランプブラック、アセチレンブラック、チャンネルブラック等のカーボンブラック（Ｃ．Ｉ．ピグメントブラック７）類、具体的には、例えば、レイヴァン（Ｒａｖｅｎ）７０００、レイヴァン５７５０、レイヴァン５２５０、レイヴァン５０００、レイヴァン３５００、レイヴァン２０００、レイヴァン１５００、レイヴァン１２５０、レイヴァン１２００、レイヴァン１１９０ＵＬＴＲＡ−ＩＩ、レイヴァン１１７０、レイヴァン１２５５（以上、コロンビア社製）、ブラックパールズ（Ｂｌａｃｋ  Ｐｅａｒｌｓ）Ｌ、リーガル（Ｒｅｇａｌ）４００Ｒ、リーガル３３０Ｒ、リーガル６６０Ｒ、モウグル（Ｍｏｇｕｌ）Ｌ、モナク（Ｍｏｎａｒｃｈ）７００、モナク８００、モナク８８０、モナク９００、モナク１０００、モナク１１００、モナク１３００、モナク１４００、ヴァルカン（Ｖａｌｃａｎ）ＸＣ−７２Ｒ（以上、キャボット社製）、カラーブラック（Ｃｏｌｏｒ  Ｂｌａｃｋ）ＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、プリンテックス（Ｐｒｉｎｔｅｘ）３５、プリンテックスＵ、プリンテックスＶ、プリンテックス１４０Ｕ、プリンテックス１４０Ｖ、スペシャルブラック（Ｓｐｅｃｉａｌ  Ｂｌａｃｋ）６、スペシャルブラック５、スペシャルブラック４Ａ、スペシャルブラック４（以上、デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学社製）等、又は銅酸化物、鉄酸化物（Ｃ．Ｉ．ピグメントブラック１１）、酸化チタン等の金属類、アニリンブラック（Ｃ．Ｉ．ピグメントブラック１）等の有機顔料が挙げられる。更にカラーインク用としては、Ｃ．Ｉ．ピグメントイエロー１（ファストイエローＧ）、３、１２（ジスアゾイエローＡＡＡ）、１３、１４、１７、２４、３４、３５、３７、４２（黄色酸化鉄）、５３、５５、７４、８１、８３（ジスアゾイエローＨＲ）、９３、９４、９５、９７、９８、１００、１０１、１０４、１０８、１０９、１１０、１１７、１２０、１２８、１３８、１５３、１８０、Ｃ．Ｉ．ピグメントレッド１、２、３、５、１７、２２（ブリリアントファーストスカーレット）、２３、３１、３８、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０２、２０６、２０９、２１９、Ｃ．Ｉ．ピグメントバイオレット１９、２３、Ｃ．Ｉ．ピグメントオレンジ３６、Ｃ．Ｉ．ピグメントブルー１、２、１５（フタロシアニンブルーＲ）、１５：１、１５：２、１５：３（フタロシアニンブルーＧ）、１５：４、１５：６（フタロシアニンブルーＥ）、１６、１７：１、５６、６０、６３、Ｃ．Ｉ．ピグメントグリーン１、４、７、８、１０、１７、１８、３６等が使用できる。着色料の使用量はインク組成物１００質量％中、０．１〜１５質量％が好ましく、より好ましくは２〜１０質量％である。
【００２４】
本発明のインク組成物は、例えば、上記各成分をプロペラ式攪拌機などの公知の混合調製方法によって混合することによって得られる。また、常温にて固体の成分については、必要により加温して混合するものである。
【００２５】
本発明のインク組成物を用いてインクを製造する場合、上記各成分のほか、樹脂、その他添加剤を任意に含むことができる。
【００２６】
樹脂としては、ポリマーを形成する物質の疎水基が少なくともアルキル基、シクロアルキル基又はアリール基から選ばれた１種以上であることが好ましい。そして、親水基が少なくともカルボキシル基、スルホン酸基、ヒドロキシル基、アミノ基、もしくはアミド基又はそれらの塩であることが好ましい。それら分散ポリマーを形成する物質の具体例として２重結合を有するアクリロイル基、メタクリロイル基、ビニル基あるいはアリール基を有するモノマーやオリゴマー類を用いることができる。例えば、スチレン、テトラヒドロフルフリルアクリレート、ブチルメタクリレート、（α，２，３又は４）−アルキルスチレン、（α，２，３又は４）−アルコキシスチレン、３，４−ジメチルスチレン、α−フェニルスチレン、ジビニルベンゼン、ビニルナフタレン、ジメチルアミノ（メタ）アクリレート、ジメチルアミノエチル（メタ）アクリレート、ジメチルアミノプロピルアクリルアミド、Ｎ，Ｎ−ジメチルアミノエチルアクリレート、アクリロイルモルフォリン、Ｎ，Ｎ−ジメチルアクリルアミド、Ｎ−イソプロピルアクリルアミド、Ｎ，Ｎ−ジエチルアクリルアミド、メチル（メタ）アクリレート、エチル（メタ）アクリレート、プロピル（メタ）アクリレート、エチルヘキシル（メタ）アクリレート、その他アルキル（メタ）アクリレート、メトキシジエチレングリコール（メタ）アクリレート、エトキシ基、プロポキシ基、ブトキシ基のジエチレングリコール又はポリエチレングリコールの（メタ）アクリレート、シクロヘキシル（メタ）アクリレート、ベンジル（メタ）アクリレート、フェノキシエチル（メタ）アクリレート、イソボニル（メタ）アクリレート、ヒドロキシアルキル（メタ）アクリレート、その他含フッ素、含塩素、含珪素（メタ）アクリレート、（メタ）アクリルアミド、マレイン酸アミド、（メタ）アクリル酸等の１官能の他に架橋構造を導入する場合は（モノ、ジ、トリ、テトラ、ポリ）エチレングリコールジ（メタ）アクリレート、１，４−ブタンジオール、１，５−ペンタンジオール、１，６−ヘキサンジオール、１，８−オクタンジオール及び１，１０−デカンジオール等の（メタ）アクリレート、トリメチロールプロパントリ（メタ）アクリレート、グリセリン（ジ、トリ）（メタ）アクリレート、ビスフェノールＡ又はＦのエチレンオキシド付加物のジ（メタ）アクリレート、ネオペンチルグリコールジ（メタ）アクリレート、ペンタエリスリトールテトラ（メタ）アクリレート、ジペンタエリスリトールヘキサ（メタ）アクリレート等のアクリル基やメタクリル基を有する化合物を用いることができる。
【００２７】
インクを調製する際の樹脂の使用量は特に限定されないが、インク組成物１００質量％中、０〜３０質量％が好ましく、より好ましくは０〜２０質量％である。なお、配合する場合には１質量％以上とすることが好ましい。
【００２８】
その他添加剤としては、紫外線吸収剤、酸化防止剤、ｐＨ調整剤、防腐剤、粘度調整剤などを適宜配合することもできる。これらその他の添加剤は、上記の材料のほかに、インク組成物１００質量％中の残部として配合させることができる。
得られたインクとしては、粘度（２３℃）を４ｍＰａ・ｓ以下（０を含まず）に調整することで、印字特性が優れることになる。
インクの塗工方法としては、インクジェット記録方式、ペン等の筆記用具による記録方式、その他各種印刷方法が挙げられる。特に本発明のインク組成物はインクジェット記録方式に好ましく用いられる。
【００２９】
被塗工材としては、吸収性被記録媒体、低吸収性被記録媒体、及び非吸収性被記録媒体に対して広く用いることができる。
吸収性被記録媒体としては、特に限定されないが、例えば、インク組成物の浸透性が高い電子写真用紙などの普通紙、インクジェット用紙（シリカ粒子やアルミナ粒子から構成されたインク吸収層、あるいは、ポリビニルアルコール（ＰＶＡ）やポリビニルピロリドン（ＰＶＰ）に代表される親水性ポリマーから構成されたインク吸収層を備えたインクジェット専用紙）から、インク組成物の浸透性が比較的低い一般のオフセット印刷に用いられるアート紙、コート紙、キャスト紙等が挙げられる。
低吸収性被記録媒体としては、特に限定されないが、例えば、表面に油性インクを受容するための塗工層が設けられた塗工紙が挙げられる。塗工紙としては、特に限定されないが、例えば、アート紙、コート紙、マット紙に代表される印刷本紙が挙げられる。
非吸収性被記録媒体としては、特に限定されないが、例えば、インク吸収層を有していないプラスチックフィルム、紙に代表される基材上にプラスチックがコーティングされているものやプラスチックフィルムが接着されているもの等が挙げられる。ここでいうプラスチックとしては、ポリ塩化ビニル（ＰＶＣ）、ポリエチレンテレフタレート（ＰＥＴ）、ポリカーボネート、ポリスチレン、ポリウレタン、ポリエチレン、ポリプロピレン等が挙げられる。
【００３０】
ここで、「低吸収性被記録媒体」及び「非吸収性被記録媒体」とは、ブリストー（Ｂｒｉｓｔｏｗ）法において接触開始から３０ｍｓｅｃ1/2までの水吸収量が１０ｍＬ／ｍ2以下である被記録媒体をいう。このブリストー法は、短時間での液体吸収量の測定方法として普及している方法であり、「ＪＡＰＡＮＴＡＰＰＩ紙パルプ試験方法２０００年版」の規格Ｎｏ．５１「紙及び板紙−液体吸収性試験方法−ブリストー法」に述べられている。
【００３１】
本発明の被塗工材としては、ブリストー法において接触開始から３０ｍｓｅｃ1/2までの水吸収量が１５ｍＬ／ｍ2以下であるインク組成物の浸透性が比較的低い吸収性被記録媒体であるアート紙、コート紙、キャスト紙や低吸収性被記録媒体のアート紙、コート紙、キャスト紙、非吸収性被記録媒体のＰＥＴ、ＰＶＣなどが好適である。
インクの塗工量は、０．６〜２０ｇ／ｍ2が好ましく、１〜１５ｇ／ｍ2がより好ましい。
【実施例】
【００３２】
以下、実施例及び比較例を示し、本発明を具体的に説明するが、本発明は下記の実施例に制限されるものではない。なお、下記の例において、部及び％はそれぞれ質量部、質量％を示す。
【００３３】
［実施例１］
ブラック顔料であるカラーブラックＳ１７０（デグッサ社製）５部をイオン交換水７０部にプロペラ式攪拌機で攪拌しながら徐々に添加した後、（Ａ）ポリエーテル変性シリコーン０．５部、（Ｂ）ポリエーテル変性シリコーン０．５部、ポリエチレングリコール（分子量２００）を１０部、グリセリンを１５部添加し、１時間攪拌した後、インク組成物を得た。
更に、上記ブラック顔料の代わりに、それぞれマゼンタ顔料（Ｃ．Ｉ．ピグメントレッド１２２）、シアン顔料（Ｃ．Ｉ．ピグメントブルー１５：３）、イエロー顔料（Ｃ．Ｉ．ピグメントイエロー７４）を用いて上記と同様の方法により、マゼンタ（Ｍ）、シアン（Ｃ）、イエロー（Ｙ）インクを作製した。
【００３４】
［実施例２〜１０、比較例１〜１５］
実施例１と同様に、表１，２及び表３、４に示す組成でインクを作製した。
なお、実施例２〜７及び比較例１〜１１は、インキの被塗工材としてＯＫトップコート紙を使用し、実施例８〜１０及び比較例１２〜１５はオフセット印刷用塗工紙（３０ｍｓ1/2での水吸収量１０ｍＬ／ｍ2）を使用した。
【００３５】
（Ａ）ポリエーテル変性シリコーン
【化５】
0006330727.tif 000006
ｍ１＋ｎ１＝１，ａ１×ｎ１＝７，ｂ１×ｎ１＝１
【化６】
0006330727.tif 000007
ｍ１＋ｎ１＝２，ａ１×ｎ１＝９，ｂ１×ｎ１＝１
【化７】
0006330727.tif 000008
ｍ１＋ｎ１＝３，ａ１×ｎ１＝１０，ｂ１×ｎ１＝１０
【化８】
0006330727.tif 000009
ｍ１＋ｎ１＝１，ａ１×ｎ１＝１，ｂ１×ｎ１＝０
【化９】
0006330727.tif 000010
ｍ１＋ｎ１＝２，ａ１×ｎ１＝３０，ｂ１×ｎ１＝１
【化１０】
0006330727.tif 000011
ｍ１＋ｎ１＝７，ａ１×ｎ１＝４０，ｂ１×ｎ１＝４
【００３６】
（Ｂ）ポリエーテル変性シリコーン
【化１１】
0006330727.tif 000012
ａ２＋ａ３＝２０，ｂ２＋ｂ３＝１０
【化１２】
0006330727.tif 000013
ａ２＋ａ３＝８０，ｂ２＋ｂ３＝３０
【化１３】
0006330727.tif 000014
ａ２＋ａ３＝２０，ｂ２＋ｂ３＝２０
【化１４】
0006330727.tif 000015
ａ２＋ａ３＝２０，ｂ２＋ｂ３＝１０
【化１５】
0006330727.tif 000016
ａ２＋ａ３＝２０，ｂ２＋ｂ３＝１０
【化１６】
0006330727.tif 000017
ａ２＋ａ３＝２，ｂ２＋ｂ３＝１０
【化１７】
0006330727.tif 000018
ａ２＋ａ３＝２０，ｂ２＋ｂ３＝１２０
【００３７】
なお、各特性の測定は下記のようにして行った。結果を表１〜４に示す。
［インクの評価］
１）印字濃度
セイコーエプソン製ＰＸ−０４５Ａで黒インクを用いてＯＫトップコート紙又はオフセット印刷用塗工紙に印字したドットに関し、サクラマイクロデンシトメーターＰＤＭ−５型（サクラ精機社製）で印字濃度を測定した。印字濃度は０．９９〜１．１０が好ましく、１．０１〜１．１０がより好ましい。
【００３８】
２）ドット径
セイコーエプソン製ＰＸ−０４５Ａで黒インクを用いてＯＫトップコート紙又はオフセット印刷用塗工紙に印字し、１００倍に拡大し、ドット径を電子顕微鏡により測定した。ドット径は２００〜２５０μｍが好ましく、２２０〜２４０μｍがより好ましい。
【００３９】
３）印字画像の色濃度
セイコーエプソン製ＰＸ−０４５Ａでブラック（Ｂ）、マゼンタ（Ｍ）、シアン（Ｃ）、イエロー（Ｙ）をＯＫトップコート紙又はオフセット印刷用塗工紙にベタ印刷し、マクベス濃度計ＲＤ−９１８（マクベス社製）で測定した。色濃度は１．３５〜２．００が好ましく、１．４０〜２．００がより好ましい。
【００４０】
４）画像均一性
ブラック、マゼンダ、シアン、イエローのインクをセイコーエプソン製ＰＸ−０４５Ａでトップコート紙又はオフセット印刷用塗工紙に印字した。
印字物を電子顕微鏡で１００倍に拡大し、レべリング性を観察した。
○：ほとんど濃度差のないもの
△：僅かに濃度差のあるもの
×：ドット内で三日月状のまだら模様の見られるもの
【００４１】
５）ドットの形状係数
ブラック、マゼンダ、シアン、イエローのインクをセイコーエプソン製ＰＸ−０４５Ａでトップコート紙又はオフセット印刷用塗工紙に印字した。
（円周長）2／（４π×面積）により、印字画像のドットの形状係数を算出した。形状係数は、にじみの程度を定量化した評価値である。円周長及び面積は、ドットアナライザーによる画像分析により求めた。ドット形状の不規則性が小さいと１に近い。
【００４２】
６）光沢度
ブラック、マゼンダ、シアン、イエローのインクをセイコーエプソン製ＰＸ−０４５Ａでトップコート紙（光沢度６）又はオフセット印刷用塗工紙に印字し、測定装置（日本電色工業製ハンディ型光沢計ＰＧ−ＩＭ）を用いて光沢度（Ｇｓ（θ））を測定した（測定角：２０°）。光沢度の数値が高いほど、優れた光沢を示すといえる。
【００４３】
【表１】
0006330727.tif 000019
【００４４】
【表２】
0006330727.tif 000020
【００４５】
【表３】
0006330727.tif 000021
【００４６】
【表４】
0006330727.tif 000022